(57)【特許請求の範囲】
【請求項１】
コアに巻線してなるコイルアンテナにおいて、前記コアは、軟磁性体粉末と有機結合剤とを含んでなる絶縁性軟磁性体からなり、前記軟磁性体粉末は、鉄アルミ珪素合金、鉄ニッケル合金、鉄コバルト合金、鉄コバルトシリコン合金、鉄シリコンバナジウム合金、鉄コバルトボロン合金、コバルト系アモルファス合金、鉄系アモルファス合金、酸化物磁性粉末、カーボニル鉄、モリブデンパーマロイ、純鉄圧粉の軟磁性材料群から選ばれるいずれか１つ又はそれらの組み合わせからなり、前記有機結合剤は、ポリエステル系樹脂、ポリ塩化ビニル系樹脂、ポリビニルブチラール樹脂、ポリウレタン樹脂、セルロース系樹脂、ニトリル−ブタジエン系ゴム、スチレン−ブタジエン系ゴム、エポキシ樹脂、フェノール樹脂、ポリアミド系樹脂、ポリイミド系樹脂の群から選ばれるいずれか１つ又はそれらの組み合わせを含んでなるコイルアンテナであって、
対向配置した２枚の平板状のコアの間に、２枚の帯状の基板を互いに平行に離間させて配置して貼り付けてコイルアンテナの構成要素となし、前記コイルアンテナの構成要素に対し、前記２枚の平板状のコアの両方を巻き込む向きであってしかも指向性が互いに直交する向きの、２方向の巻線をともに設けたことを特徴とするコイルアンテナ。
【請求項２】
前記基板が巻線用の凹部を有することを特徴とする、請求項１記載のコイルアンテナ。
【請求項３】
前記有機結合剤には、有機系難燃剤であるハロゲン化物又はハロゲン化ポリマーが添加されたことを特徴とする、請求項１または請求項２に記載のコイルアンテナ。
【請求項４】
前記軟磁性体粉末が、偏平状及び／又は針状の粉末であることを特徴とする、請求項１から３のいずれか１項に記載のコイルアンテナ。
【請求項５】
前記軟磁性体粉末は、導電性の粉末からなり、表面に酸化被膜を有するか、もしくは前記有機結合剤により絶縁コーティングされたことを特徴とする、請求項１から４のいずれか１項に記載のコイルアンテナ。
【請求項６】
前記絶縁性軟磁性体は、前記軟磁性体粉末と前記有機結合剤とを含むと共に誘電体粉末を含むことを特徴とする、請求項１から５のいずれか１項に記載のコイルアンテナ。
【請求項７】
前記絶縁性軟磁性体は層状であり、絶縁性軟磁性体層と誘電体層とからなり、前記誘電体層は誘電体粉末と前記有機結合剤とを含むことを特徴とする、請求項１から５のいずれか１項に記載のコイルアンテナ。
【請求項８】
前記コアが可撓性を有することを特徴とする、請求項１から７のいずれか１項に記載のコイルアンテナ。
【発明の詳細な説明】
【技術分野】
【０００１】
本発明は、低中波帯の送信と受信に使用するコイルアンテナに関するもので、特に自動車用又は住宅用の携帯キー等に好適に使用されるコイルアンテナに関する。
【背景技術】
【０００２】
近年、通信端末の小型化、多用途化が進み、低中波帯の電波を利用した端末が、多く見られる。例えば、特許文献１に開示された車両用キーレスシステムコイルアンテナなどがあり、その低中波領域のコイルアンテナとしてフェライト材料のコア（焼結フェライト）を使用した、コイルアンテナが普及している。
【０００３】
【特許文献１】特開２００３−２４９８１６号公報
【発明の開示】
【発明が解決しようとする課題】
【０００４】
フェライト材料のコア（焼結フェライト）を使用したコイルアンテナは、耐衝撃性（コア割れ等の不具合防止）、形状の多様化（異形状、指向性の多軸化、軽薄短小、大型化）が市場から要求されているが、耐衝撃性の不足、あるいは製作性が悪いなどの問題が起きている。特に最近の自動車用スマートキー等は使用者がポケットにキーを入れたままでキーの開閉が可能であり利便性が強調されているが、常時携帯（ポケット等）での使用上、薄型・軽量化が強く求められており、また一方ではポケットや手から落としてしまうことも多く、このため落下衝撃によるコア破損は、致命的な故障となるため耐衝撃性が必要となる。
【０００５】
これらの要求を満足するためにはフェライト等のセラミック材では薄型になるとコア割れを起こしやすく、耐衝撃性が確保できない。またアモルファスコアの様なメタル系コアの積層も試みられているが、高価で、生産性に於いても、硬度が高く加工が難しいためコストが高くなるという問題がある。このため樹脂と複合したプラスチックフェライトなども検討されているが、ある程度、衝撃性、生産性については、改善はされるが、アンテナとしての特性を追求すると、フェライトの充填率を上げる必要があり、そのため結局はアンテナ特性を満たすプラスチックフェライト材は焼結フェライトと同じように耐衝撃性が弱くなるという問題が発生している。
【０００６】
この状況において、本発明の課題は、アンテナ特性が十分であり、多様な形状が可能であり、耐衝撃性に優れるコイルアンテナを提供することにある。
【課題を解決するための手段】
【０００７】
そこで、これらの問題を解決するため、軟磁性体粉末と有機結合材としてエラストマーやプラストマーからなるコアを用いる事により、硬質層と軟質層からなり柔軟性とゴム弾性に富む、耐衝撃性を向上した、生産性が良好なコイルアンテナが出来、多用途化（異形状、指向性の多軸化、軽薄短小、大型化）が進むアンテナ市場に対応が可能となる。本発明のコアは、ＦＰＣ（フレキシブルプリント配線）の様な薄い物から、数センチの物まで製作が可能で、刃型、プレス金型、カッターの様な刃物等で切断が出来、有機結合剤の選定により成型も可能である。また、積層する事により更に複雑な形状にも対応が可能である。
【０００８】
すなわち、本発明によれば、コアに巻線してなるコイルアンテナにおいて、前記コアは、軟磁性体粉末と有機結合剤とを含んでなる絶縁性軟磁性体からなり、前記軟磁性体粉末は、鉄アルミ珪素合金、鉄ニッケル合金、鉄コバルト合金、鉄コバルトシリコン合金、鉄シリコンバナジウム合金、鉄コバルトボロン合金、コバルト系アモルファス合金、鉄系アモルファス合金、酸化物磁性粉末、カーボニル鉄、モリブデンパーマロイ、純鉄圧粉の軟磁性材料群から選ばれるいずれか１つ又はそれらの組み合わせからなり、前記有機結合剤は、ポリエステル系樹脂、ポリ塩化ビニル系樹脂、ポリビニルブチラール樹脂、ポリウレタン樹脂、セルロース系樹脂、ニトリル−ブタジエン系ゴム、スチレン−ブタジエン系ゴム、エポキシ樹脂、フェノール樹脂、ポリアミド系樹脂、ポリイミド系樹脂の群から選ばれるいずれか１つ又はそれらの組み合わせを含んでなるコイルアンテナであって、対向配置した２枚の平板状のコアの間に、２枚の帯状の基板を互いに平行に離間させて配置して貼り付けてコイルアンテナの構成要素となし、前記コイルアンテナの構成要素に対し、前記２枚の平板状のコアの両方を巻き込む向きであってしかも指向性が互いに直交する向きの、２方向の巻線をともに設けたことを特徴とするコイルアンテナが得られる。
【０００９】
また本発明によれば、前記基板が巻線用の凹部を有することを特徴とするコイルアンテナが得られる。
【００１０】
また本発明によれば、前記有機結合剤には、有機系難燃剤であるハロゲン化物又はハロゲン化ポリマーが添加されたことを特徴とするコイルアンテナが得られる。
【００１１】
また本発明によれば、前記軟磁性体粉末が、偏平状及び／又は針状の粉末であることを特徴とするコイルアンテナが得られる。
【００１２】
また本発明によれば、前記軟磁性体粉末は、導電性の粉末からなり、表面に酸化被膜を有するか、もしくは前記有機結合剤により絶縁コーティングされたことを特徴とするコイルアンテナが得られる。
【００１３】
また本発明によれば、前記絶縁性軟磁性体は、前記軟磁性体粉末と前記有機結合剤とを含むと共に誘電体粉末を含むことを特徴とするコイルアンテナが得られる。
【００１４】
また本発明によれば、前記絶縁性軟磁性体は層状であり、絶縁性軟磁性体層と誘電体層とからなり、前記誘電体層は誘電体粉末と前記有機結合剤とを含むことを特徴とするコイルアンテナが得られる。
【００１５】
また本発明によれば、前記コアが可撓性を有することを特徴とするコイルアンテナが得られる。
【発明の効果】
【００１８】
本発明では、高透磁率の軟磁性体粉末を用いたのでアンテナ特性が十分であり、またエラストマー又はプラストマーを結合剤として用いたので多様な形状が可能で耐衝撃性に優れるコイルアンテナを提供することができる。
【００１９】
また軟磁性体粉末の形状を扁平状あるいは針状としたので、高周波透磁率を高めることができた。
【００２０】
またコアの渦電流を防止するのに、（１）導電性の軟磁性体粉末には表面酸化被膜を形成するか、絶縁コーティングを施す、（２）軟磁性粉末に誘電体粉末を添加する、（３）軟磁性粉末の層と誘電体の層を組み合わせた層状構造にするなどの対策を施し、高周波透磁率を高めることができた。
【発明を実施するための最良の形態】
【００２１】
次に、図１と図２を参照して本発明の実施の形態を説明する。図１は、本発明のコイルアンテナを示す斜視図であり、１ａ、１ｂ、１ｃ及び１ｄは端子、２ａ及び２ｂはコイル、３ａ及び３ｂはコア、４ａ及び４ｂは基板である。なお、コイル２ａ、２ｂは模式的に示した。図２は、本発明のコイルアンテナの構成要素を示し、図２（ａ）は基板を示す斜視図、図２（ｂ）はコアを示す斜視図である。
【００２２】
ここで、コア３ａ、３ｂは絶縁性軟磁性体の板であり、高周波透磁率の高い軟磁性体粉末と有機結合剤からなる。このとき、軟磁性体粉末には、鉄アルミ珪素合金（センダスト）、鉄ニッケル合金（パーマロイ）、鉄コバルト合金、鉄コバルトシリコン合金、鉄シリコンバナジウム合金、鉄コバルトボロン合金、コバルト系アモルファス合金、鉄系アモルファス合金、酸化物磁性粉末（フェライト）、カーボニル鉄、モリブデンパーマロイ、純鉄圧粉などの高周波透磁率の高い軟磁性材料を用い、それらを組み合わせて用いてもよい。そのとき、粉末の形状を扁平状あるいは針状とすると反磁場係数などの点で有利である。
【００２３】
また鉄アルミ珪素合金（センダスト）のような導電性の粉末にはその表面に酸化被膜を形成して、渦電流を防止する。カーボニル鉄などの場合も有機結合剤による絶縁コーティングを施して用いると渦電流を防止できる。更に、誘電体粉末を混入すると効果的である。
【００２４】
このような軟磁性体粉末及び有機結合剤からなる磁性層と、誘電体粉末及び有機結合剤からなる誘電体層を複合して、層状の絶縁性軟磁性板を形成すると、渦電流の防止のみならず、透磁率特性を制御するのに効果的である。
【００２５】
そのとき用いる有機結合剤には、ポリエステル系樹脂、ポリ塩化ビニル系樹脂、ポリビニルブチラール樹脂、ポリウレタン樹脂、セルロース系樹脂、ニトリル−ブタジエン系ゴム、スチレン−ブタジエン系ゴム、エポキシ樹脂、フェノール樹脂、ポリアミド系樹脂、ポリイミド系樹脂等の樹脂あるいは共重合体を使用することが出来、熱可塑性であっても熱硬化性であってもよく、エラストマーであっても、プラストマーであってもよい。多様な製品形状に対応できること及び耐衝撃性向上のための可撓性が重要であり、製品に応じて選択することができる。
【００２６】
更に、有機結合剤には、ハロゲン化物の有機系難燃剤、臭素化ポリマーなどのハロゲン化ポリマーを添加して、難燃化をはかるとよい。
【００２７】
本実施の形態では、図２のような両端部に端子が形成され、中間部に巻線用の凹部５が設けられた帯状の基板を２枚用いて、図１のように基板４ａ及び４ｂにコア３ａ及び３ｂを貼り付け、Ｘ方向に指向性を持つコイル２ａと、Ｙ方向に指向性を持つコイル２ｂを巻回し、その端部を端子１ａ、１ｂ、１ｃ又は１ｄに接続して、本発明のアンテナコイルを得る。
【実施例】
【００２８】
本発明のコイルアンテナと、同形状の従来型フェライトアンテナを製作し特性比較を行った。
【００２９】
本実施例の構造は既に示した図１のとおりである。本発明のコイルアンテナのうち自動車用カード型携帯キーに使用されるコイルアンテナの一例である。１５×１５×１．５ｍｍのコア３ａ、３ｂに０．０６ｍｍの線径の銅線で３５０ターンの巻線が施されている。コア３ａ、３ｂには、軟磁性体微粉末にＦｅ−Ａｌ−Ｓｉ合金粉末を用い、有機結合剤にポリウレタン樹脂と硬化剤からなるものを用い、１ｍｍの厚みで構成し、２枚を重ね合わせたコア３ａ、３ｂに、ポリウレタン線のコイル２ａ、２ｂを巻線した物である。Ｆｅ−Ａｌ−Ｓｉ合金粉末は反磁場係数を抑えるため、粉末粒径を偏平形状にした。また渦電流損を抑えるため粉末粒に酸化膜等の絶縁を施した。こうして得られたコアは材料透磁率が周波数１ｋＨｚ〜１ＭＨｚにおいて例えば３０≦μ’≦１０００であった。また周波数１ＭＨｚ以上での材料透磁率は図４のようであった。このコア材に３５０ターン巻線して本発明のコイルアンテナとしたとき、１０ｃｍ法にてアンテナ利得を測定したところ、周波数１３０ｋＨｚにおいて約−３４ｄＢと、同形状の従来型フェライトアンテナが約−４０ｄＢに対して６ｄＢ以上優れた特性を示した。図３にその結果を示す。
【００３０】
更に本発明のアンテナは１．５ｍの高さからコンクリート面に落下させたとき、まったく壊れず特性にも影響しないのに対して、従来のフェライトアンテナはコア割れを生じアンテナ特性が得られなくなった。
【００３１】
このように本発明によれば従来コイルアンテナ以上の特性が得られ、更に耐衝撃性に優れた、コイルアンテナの供給が可能となる。
【図面の簡単な説明】
【００３２】
【図１】本発明のコイルアンテナを示す斜視図。
【図２】本発明のコイルアンテナの構成要素を示し、図２（ａ）は基板を示す斜視図、図２（ｂ）はコアを示す斜視図。
【図３】本発明のコイルアンテナと従来型フェライトアンテナとの特性比較例を示す図。
【図４】本発明に係るコアの材料透磁率を示す図。
【符号の説明】
【００３３】
１ａ、１ｂ、１ｃ、１ｄ    端子
２ａ、２ｂ    コイル
３ａ、３ｂ    コア
４ａ、４ｂ    基板
５    凹部
【図１】
0004673577.tif 000002
【図２】
0004673577.tif 000003
【図３】
0004673577.tif 000004
【図４】
0004673577.tif 000005